脂肪族アミンおよびペルオキシドにより硬化可能な樹脂成分A、および少なくとも1種のペルオキシドBおよび少なくとも1種のアミンCが含まれる硬化剤成分Hを含む建設目的に適する樹脂モルタル組成物であって、少なくとも1種の樹脂成分Aおよび硬化剤成分Hは少なくとも1種の無機フィラーを含み、および樹脂成分Aおよび硬化剤成分Hまたは樹脂成分Aおよび硬化剤成分Hの少なくとも1種のペルオキシドBおよび少なくとも1種のアミンCは、前記成分の混合前の任意の反応を抑制するために互いから空間的に分離されており、樹脂成分Aは、ラジカル重合を受けることが可能な化合物a、アミンと反応することが可能な化合物b、Cu、MnおよびFeの化合物からなる群より選ばれる遷移金属の化合物c、ゲル化時間を調節するために少なくとも1種のインヒビターdおよび少なくとも2つの反応官能性を有する架橋性化合物eで、その1つの官能性はラジカル共重合を受けることが可能であり、および1つの官能性はアミンと反応することが可能であるものを含むことを特徴とする樹脂モルタル組成物。ラジカル重合を受けることが可能な化合物aは不飽和ポリエステル樹脂、ビニルエステル樹脂およびまたはビニルエステルウレタン樹脂であることを特徴とする、請求項1に従う樹脂モルタル組成物。アミンと反応することが可能な化合物bはエポキシド官能基の樹脂であることを特徴とする、請求項1に従う樹脂モルタル組成物。エポキシド官能基の樹脂のエポキシド官能基はグリシジルエーテル官能基であることを特徴とする、請求項3に従う樹脂モルタル組成物。インヒビターdは安定なオキシルラジカルインヒビターであることを特徴とする、請求項1~4のいずれか一項に従う樹脂モルタル組成物。安定なオキシルラジカルインヒビターは、以下の式による安定なNオキシルラジカルの群より選ばれ、式中、RおよびR’は同じか、または異なるC1C20アルキルまたはC7C20アルキルアリールであり、RおよびR’はシクロアルキルの一部分であることができることを特徴とする、請求項5に従う樹脂モルタル組成物。安定なオキシルラジカルインジヒビターは、1オキシル2266テトラメチルピペリジン、1オキシル2266テトラメチルピペリジン4オールTEMPOL、1オキシル2266テトラメチルピペリジン4オンTEMPON、1オキシル2266テトラメチル4カルボキシルピペリジン4カルボキシTEMPO、1オキシル2255テトラメチルピロリジン、1オキシル2255テトラメチル3カルボキシルピロリジン3カルボキシPROXYL、ガルビノキシルおよびまたはこれらの化合物の任意の誘導体または組み合わせからなる群より選ばれることを特徴とする、請求項6に従う樹脂モルタル組成物。架橋性化合物eは、アクリラート、メタクリラート、ビニルエーテル、ビニルエステルおよびアリルエーテル官能性より選ばれるラジカル硬化可能な官能性およびイソシアナート、エポキシド、サイクリックカルボナート、アセトアセトキシおよびオキサミド官能性より選ばれるアミンと反応することが可能な官能性を含むことを特徴とする、請求項1~7のいずれか一項に従う樹脂モルタル組成物。架橋性化合物eのラジカル共重合可能な官能性は、メタクリラート官能性であり、およびアミン反応官能性はエポキシド官能性であることを特徴とする、請求項8に従う樹脂モルタル組成物。架橋性化合物eは400ダルトン未満の数平均分子量Mnを有することを特徴とする、請求項1~9のいずれか一項に従う樹脂モルタル組成物。ラジカル重合可能な官能性および架橋性化合物eのアミンと反応することが可能な官能性とのモル比は、好ましくは、101から110まで、より一層好ましくは51から15まで、およびさらにより一層好ましくは31から13までであることを特徴とする、請求項1~10のいずれか一項に従う樹脂モルタル組成物。架橋性化合物eはグリシジルメタクリラートであることを特徴とする、請求項1~11のいずれか一項に従う樹脂モルタル組成物。ペルオキシドBは、ヒドロペルオキシド、ペルエーテル、ペルエステル、ペルアンヒドリドおよびペルカルボナート、好ましくはペルオキシベンゾアート、最も好ましくはタートブチルペルオキシベンゾアートから選ばれることを特徴とする、請求項1~12のいずれか一項に従う樹脂モルタル組成物。アミンCは、脂肪族アミン、好ましくは一級および/または二級の脂肪族アミン、脂肪族およびアルアリファティックのポリアミンから選ばれることを特徴とする、請求項1~13のいずれか一項に従う樹脂モルタル組成物。脂肪族および芳香脂肪族のポリアミンCは、12ジアミノエタン、12ジアミノプロパン、13ジアミノプロパン、14ジアミノブタンおよび高級同族体、ならびに2メチル15ジアミノペンタン、13ジアミノペンタン、224トリメチル16ジアミノヘキサン、244トリメチル16ジアミノヘキサン、1アミノ3アミノメチル355トリメチルシクロヘキサン、22ジメチルl13ジアミノプロパン、13ビスアミノメチルシクロヘキサン、12ジアミノシクロヘキサン、13ビスアミノメチルベンゼン、ビス4アミノシクロヘキシルメタン、ビス4アミノ3メチルシクロヘキシルメタン、3アザペンタン15ジアミン、4アザヘプタン17ジアミン、36ジアザオクタン18ジアミン、38ビスアミノメチルトリシクロ[521026]デカン、3メチル3アザペンタン15ジアミンおよび2ブチル2エチルl15ジアミノペンタンを含む群より選ばれることを特徴とする、請求項14に従う樹脂モルタル組成物。樹脂成分Aおよび/または硬化剤成分Hは、石英、ガラス、コランダム、磁器、せっ器、ライトスパー、重晶石、石膏、滑石、チョークまたはそれらの混合物からなる群より選ばれる少なくとも1種の無機フィラーを含み、これらのフィラーは、砂、粉末または成形品の形態において、特に繊維またはスフィアの形態において含まれることを特徴とする、請求項1~15のいずれか一項に従う樹脂モルタル組成物。樹脂成分Aは、追加のインヒビターとして、ヒドロキノン、カテコールおよびレゾルシノール、より一層好ましくは、12および14ジヒドロキシベンゼン化合物で、その化合物が随意にベンゼン環上のさらに他の置換基を含むものが含まれる群より選ばれるジヒドロキシベンゼン化合物を含むことを特徴とする、請求項1~16のいずれか一項に従う樹脂モルタル組成物。樹脂成分Aは反応性希釈剤を含むことを特徴とする、請求項1~17のいずれか一項に従う樹脂モルタル組成物。反応性希釈剤の少なくとも一部分はラジカル共重合が可能であり、および/またはアミンと反応することが可能であることを特徴とする、請求項18に従う樹脂モルタル組成物。反応性希釈剤は、スチレン、スチレン誘導体、ジビニルベンゼン、メタアクリラート、ビニルエーテルおよびビニルアミドを含む群より選ばれることを特徴とする、請求項19に従う樹脂モルタル組成物。反応性希釈剤は、アルファメチルスチレン、クロロスチレン、ビニルトルエン、ジビニルベンゼン、メチルメタクリラート、タートブチルスチレン、タートブチルアクリラート、ブタンジオールジメタクリラート、PEG200ジメタアクリラート、14ブタンジオールジメタアクリラート、13ブタンジオールジメタアクリラート、23ブタンジオールジメタアクリラート、16ヘキサンジオールジメタアクリラートおよびその異性体、ジエチレングリコールジメタアクリラート、トリエチレングリコールジメタアクリラート、グリセロールジメタアクリラート、トリメチロールプロパンジメタアクリラート、ネオペンチルグリコールジメタアクリラート、ジプロピレングルコールジメタアクリラート、トリプロピレングリコールジメタアクリラート、PPG250ジメタアクリラート、トリシクロデカンジメチルオールジメタアクリラート、110デカンジオールジメタアクリラート、テトラエチレングリコールジメタアクリラート、トリメチロールプロパントリメタアクリラートおよびそれらの混合物を含む群より選ばれることを特徴とする、請求項20に従う樹脂モルタル組成物。それは、カートリッジ、容器、カプセルまたはフィルム薄膜バッグに含まれ、それには2つまたはそれよりも多くのチャンバーが含まれ、それらは互いから分離され、およびそこでは樹脂成分Aおよび硬化剤成分H、または樹脂成分Aおよび硬化剤成分Hの少なくとも1種のペルオキシドBおよび少なくとも1種のアミンCがそれぞれ、任意の反応を抑制するために互いから分離されて含まれることを特徴とする、請求項1~21のいずれか一項に従う樹脂モルタル組成物。樹脂成分Aと硬化剤成分Hとの、または樹脂組成物Aおよび硬化剤成分Hの少なくとも1種のペルオキシドBおよび少なくとも1種のアミンCを混合することによって組成物を硬化させることを含む、建設目的のための請求項1~22のいずれか一項に従う樹脂モルタル組成物の使用。ねじ式アンカーロッド、強化鉄、ねじ式スリーブ、およびスクリューの任意の種類の基材のボアホールにおける固定のための、樹脂モルタル組成物の使用であって、樹脂成分Aと硬化剤成分Hと、または樹脂成分Aおよび硬化剤成分Hの少なくとも1種のペルオキシドBおよび少なくとも1種のアミンCを混合すること、前記混合物を前記ボアホール中に挿入すること、前記ボアホールにおける前記混合物中に、前記ねじ式アンカーロッド、強化鉄、ねじ式スリーブ、およびスクリューを導入すること、および前記混合物を硬化させることを含む、請求項23に従う樹脂モルタル組成物の使用。20から200°Cまでの範囲で、好ましくは20から100°Cまでの範囲で、および最も好ましくは10から60°Cまでの範囲での温度で硬化がもたらされることを特徴とする、請求項23および24のいずれか一項に従う使用。請求項1~22のいずれか一項に従う樹脂モルタル組成物を硬化させることによって得られるか、または請求項23~25に従う使用によって得られた硬化構造物。構造用樹脂モルタルのためのより一層多くの厳しい構造的な適用moredemandingstructuralapplicationsのうちの1種は、この適用で、機械的強さ、コンクリートへの接着および鋼への接着が非常に良好でなければならず、それで化学的なアンカリングの適用である。機械的強さ、コンクリートへの接着および鋼への接着を評価するための試験はプルアウトテスト引き出し試験である。低いプルアウト値は、低い引っ張り強さ、低い金属へのおよび/またはコンクリートへの接着を表す。化学的なアンカリングの適用では、プルアウト値は、異なる状況の下で高いのが好ましく、それには、低温の状況冬期および/または高緯度ならびに高温の状況夏期および/または低緯度のようなひどい条件下が含まれる。さらに、樹脂システムの低温性能は、上述のCookクックの参考文献にて用いられるように、脂肪族アミンおよびペルオキシドを、ハイブリッド樹脂組成物であって不飽和ポリエステル樹脂またはビニルエステル樹脂から選ばれるaラジカル硬化可能な樹脂およびbエポキシド樹脂を含むものに加えることで得られ、それが良くないことが分かった。本発明の目的は、そのような樹脂システムの低温性能を改善することであり、および化学的なアンカーリングの適用において、特にこの増加した低温性能を示す適切な樹脂モルタルを提供することである。これを上記の樹脂モルタル組成物で達成することができることが見出され、そこでは、樹脂成分Aは、ラジカル重合を受けることが可能な化合物a、アミンと反応することが可能な化合物b、Cu、MnおよびFeの化合物からなる群より選ばれる遷移金属の化合物c、ゲル化時間を調節するために少なくとも1種のインヒビター抑制剤dおよび少なくとも2つの反応官能性reactivefunctionalitiesを有する架橋性化合物bridgingcompoundeで、その1つの官能性はラジカル共重合を受けることが可能であり、および1つの官能性はアミンと反応することが可能であり、それらのものを含む。本発明の主題は、したがって、脂肪族アミンおよびペルオキシドにより硬化可能な樹脂成分A、および少なくとも1種のペルオキシドBおよび少なくとも1種のアミンCが含まれる硬化剤成分Hを含む建設目的に適する樹脂モルタル組成物であって、少なくとも1種の樹脂成分Aおよび硬化剤成分Hは少なくとも1種の無機フィラーを含み、および樹脂成分Aおよび硬化剤成分Hまたは樹脂成分Aおよび硬化剤成分Hの少なくとも1種のペルオキシドBおよび少なくとも1種のアミンCは、前記成分の混合前の任意の反応を抑制するために互いから空間的に分離されており、樹脂成分Aは、ラジカル重合を受けることが可能な化合物a、アミンと反応することが可能な化合物b、Cu、MnおよびFeの化合物からなる群より選ばれる遷移金属の化合物c、ゲル化時間を調節するために少なくとも1種のインヒビターdおよび少なくとも2つの反応官能性を有する架橋性化合物eで、その1つの官能基はラジカル共重合を受けることが可能であり、および1つの官能基はアミンと反応することが可能であるものを含む。前記樹脂モルタル組成物は、ペルオキシドおよび脂肪族アミンによって硬化可能であり、硬化は遷移金属化合物で速められ、そしてゲル化時間は抑制剤で調節され、そして追加のフィラーおよび添加物が含まれる。硬化すると、硬化ハイブリッド樹脂モルタルが得られる。本発明に従う樹脂モルタル組成物の追加的な利益は、良好な硬化を低温条件および高温条件を含むいくつかの条件の下で得ることができることである。本発明に従う樹脂組成物を適用することができるエンドセグメントは、化学的なアンカーリングであるが、更なる建設の適用において用いることもできる。ここに意味されるように、化学的なアンカーリングは、アンカー要素、たとえば、タイバー転轍棒、ダウエルだぼ、ロックボルト、スクリューねじ、アンカーロッドのようなものの、たとえば、コンクリート、自然なおよび人工的な岩でのボアホールにおけるの化学的固定に言及する。本発明の樹脂モルタル組成物の樹脂成分Aは、好ましくは、ラジカルな重合を受けることが可能な成分aとして、不飽和ポリエステル樹脂、より一層具体的には以下により定められるビニルエステル樹脂、およびウレタンメタクリラート樹脂と称することもできるビニルエステルウレタン樹脂を含む。ラジカル重合を受けることが可能な化合物aは、好ましくは不飽和ポリエステル樹脂またはビニルエステル樹脂である。好ましくは、樹脂組成物にはラジカル硬化可能な化合物としてビニルエステル樹脂が含まれる。より一層好ましくは、ラジカル重合を受けることが可能な化合物はビニルエステル樹脂である。本発明の関連で用いられる不飽和ポリエステル樹脂またはビニルエステル樹脂は、熟練した者に知られているような任意の樹脂であることができる。その例は、MMalikマリクらの総説、JMSRevMacromolChemPhysC40p139165に見出すことができる。著者は、そのような樹脂の分類を説明し、それらの構造に基づき次の5つのグループである。オルト樹脂:これらは、フタル酸無水物、マレイン酸無水物、またはフマル酸およびグリコールに基づくもので、たとえば、12プロピレングリコール、エチレングリコール、ジエチレングリコール、トリエチレングリコール、13プロピレングリコール、ジプロピレングリコール、トリプロピレングリコール、ネオペンチルグリコールまたは水素化されたビスフェノールAのようなものである。普通に、12プロピレングリコールから導かれるものは、スチレンのような反応希釈剤と組み合わせて用いられる。イソ樹脂Isoresins:これらは、イソフタル酸、マレイン酸無水物またはフマル酸、およびグリコールから調製される。これらの樹脂は、オルト樹脂よりも高い割合の反応希釈剤を含むことができる。ビスフェノールAフマラート:これらは、エトキシル化ビスフェノールAおよびフマル酸に基づく。クロレンディックChlorendics:UP樹脂の調製において無水物またはフェノール類を含む塩素臭素から調製される樹脂である。ビニルエステル樹脂:これらは、その加水分解抵抗性および優れた機械的特性のため、ならびにそれらの低いスチレン放出に関して主に使われる樹脂であり、それは末端の位置においてだけ不飽和の部位をもち、エポキシ樹脂たとえば、ビスフェノールAのジグリシジルエーテル、フェノールノボラックタイプのエポキシ、またはテトラブロモビスフェノールAに基づくエポキシとメタアクリルとの反応によって導入される。また、メタアクリル酸の代わりに、メタアクリルアミドも用いることができる。Malikマリクらで記載するようなビニルエステル樹脂の他に、また、ビニルエステルウレタン樹脂またウレタンメタアシラートmethacylate樹脂にも言及するのクラスを区別することができる。好ましくは、ラジカル重合を受けることが可能な化合物aは、少なくとも200ダルトンの、より一層好ましくは少なくとも300ダルトンの、およびさらにより一層好ましくは少なくとも500ダルトンの分子量をもつ。好ましくは、ラジカル重合を受けることが可能な化合物は、多くても10000ダルトン、およびより一層好ましくは、多くても5000ダルトンの分子量をもつ。好ましくは、アミンとのラジカル重合可能な化合物の塩形成を防ぐために、ラジカルな重合を受けることが可能な化合物aは、できるだけ低い酸価をもつ。好ましくは、ラジカルな重合を受けることが可能な化合物aは、多くても60の、より一層好ましくは多くても40の、より一層好ましくは多くても10の、さらにより一層好ましくは多くても5の、およびさらにより一層好ましくは0の酸価をもつ。この点から見れば、ビニルエステル樹脂は好ましくは、ラジカルな重合を受けることが可能な化合物aとして適用される。樹脂組成物は好ましくは、アミンと反応することが可能な化合物bとして、エポキシド官能基のepoxidefunctional樹脂を含む。アミンおよびエポキシド官能基の樹脂と反応することが可能な化合物bは、その酸化物官能基のoxidefunctional樹脂がより一層好ましくは、エポキシド官能基としてグリシジルエーテル官能基を含む。より一層好ましくは、アミンと反応することが可能な化合物bは好ましくは、エポキシド官能基の樹脂、すなわち、少なくとも1種のエポキシド基を含む樹脂である。最も好ましくは、エポキシド官能性functionalitiyはグリシジルエーテルである。好ましくは、アミンと反応することが可能な化合物bは、少なくとも300ダルトンの、より一層好ましくは少なくとも500ダルトンの、およびさらにより一層好ましくは少なくとも750ダルトンの分子量をもつ。好ましくは、アミンと反応することが可能な化合物は、多くても10000ダルトンの、およびより一層好ましくは多くても5000ダルトンの分子量をもつ。樹脂組成物は、Cu、MnまたはFeの化合物cとして、好ましくは、前記遷移金属の塩または複合体錯体を含む。Cu、MnまたはFeの化合物は好ましくは、Cu、MnまたはFeのカルボキリラート、より一層好ましくはC1C30のカルボキシラートおよびより一層好ましくはC1C16のカルボキシラートである。最も好ましくは、樹脂組成物は遷移金属化合物cとして、Cuの化合物およびまたはMnの化合物を含む。この技術において知られるように、早期ゲル化の防止用に、すなわち貯蔵寿命を保証するために、保存安定剤storagestabilizersこの技術においてしばしば重合インヒビター抑制剤と称されるが通常、硬化可能な樹脂組成物に存在する。保存安定性に対するこの影響の他に、インヒビターdは、硬化剤の添加による硬化のゲル時間を調整するのに用いることができる。概して、インヒビターは、ラジカルを消費するので、すべてのインヒビターは、重合を遅らせ、すなわち、硬化剤の添加による硬化のゲル化時間を長くする。今回意外にも、安定なオキシルラジカルだけが、脂肪族アミンおよびペルオキシドの添加により、ラジカルな重合を受けることが可能な化合物およびアミンと反応することが可能な化合物を含む樹脂組成物の硬化のゲル化時間を長くすることが可能であることを見出した。フェノール化合物またはジヒドロキシ芳香族化合物は、メタクリレートのための保存安定剤としてしばしば適用されるが、それを使うことは、硬化速度率に対する所望の抑制効果を与えない。特に、フェノール化合物、たとえば、BHT26ジタートブチル4メチルフェノールおよびpメトキシフェノールのようなものは意外にも、ゲル化時間にほとんど影響せず、その一方で、ジヒドロキシ芳香族化合物は、たとえば、ヒドロキノンおよびカテコールのようなものは、硬化の抑制の代わりに、硬化を驚くほど促進させる。本発明に従う樹脂組成物は、このように重合インヒビターdとして安定な室温でオキシルラジカルなインヒビターをさらに含む。ここで用いるように、重合インヒビターは、ペルオキシドおよび脂肪族アミンの添加により、ラジカルな重合を受けることが可能な化合物およびアミンと反応することが可能な化合物を含む組成物の硬化の始まりを遅らせ、そしてしたがってゲル化時間を長くする化合物である。安定なオキシルラジカルは好ましくは、以下の式に従う安定なNオキシルラジカルの群から選ばれる。式中、RおよびR’は、同じであるか、または異なるC1C20アルキル、またはC7C20アルキルアリールである。RおよびR’は、シクロアルキル基の一部分であることができる。好ましくは、RおよびR’は、同じであるか、または異なるC1C20アルキル、より一層好ましくはタートアルキルである。本発明によれば、ペルオキサイドおよび脂肪族アミンの添加により、ラジカルな重合を受けることが可能な化合物aおよびアミンと反応することが可能な化合物bを含む組成物の硬化の始まりは、前記安定なオキシルラジカルなインヒビターdの存在下に硬化が生じることによって遅れる。この技術に熟練した者は、そのような安定なオキシルラジカルの適切な量は硬化速度の望ましい減少を達成するために用いられるように定めることができる。本発明の樹脂モルタル組成物の樹脂成分Aは、2つの別々の化合物として化合物aおよび化合物bを含み、およびさらに少なくとも2つの反応官能性を有し、それらの1つの官能性はラジカルな共重合を受けることが可能であり、および1つの官能性はアミンと反応することが可能である。そのような架橋性化合物eの存在は、低温性能がましてやなおさら向上されることがもたらされることを見出した。好ましくは、架橋性化合物eは、アクリラート、メタクリラート、ビニルエーテル、ビニルエステルおよびアリルエーテルの官能性、より一層好ましくは、メタクリラートまたはアクリラートおよびさらにより一層好ましくは、メタクリラート官能性から選ばれるラジカルな硬化可能な官能性を含む。より一層好ましくは、架橋性化合物eのラジカルな硬化可能な官能性は、アクリラート、メタクリラート、ビニルエーテル、ビニルエステルおよびアリルエーテルの官能性から選ばれ、より一層好ましくは、メタクリラートまたはアクリラートであり、およびさらにより一層好ましくは、メタクリラートの官能性である。好ましくは、架橋性化合物eは、アミンと反応することが可能な官能基として、イソシアナート、エポキシドまたは環状カーボナート、より一層好ましくは、エポキシド、およびさらにより一層好ましくは、グリシジルエーテルを含む。より一層好ましくは、アミンと反応することが可能な架橋性化合物eの官能性は、イソシアナート、エポキシド、環状カーボナート、アセトアセトキシおよびオキサミドoxalicamide、シュウ酸アミド官能性から選ばれ、より一層好ましくはエポキシドであり、そしてさらにより一層好ましくはグリシジルエーテル官能性である。好ましい具体化において、架橋性化合物のラジカルな共重合可能な官能性はメタクリラートであり、そしてアミン反応官能性はエポキシド官能性である。好ましくは、架橋性化合物の分子量Mnは、これが低温性能をより一層多く改善することをもたらすように、400ダルトン未満であり、より一層好ましくは、350ダルトンより少なく、さらにより一層好ましくは300ダルトンより少なく、そしてなおさらに好ましくは250ダルトンより少ない。好ましい具体化において、樹脂組成物は、架橋性化合物eとしてグリシジルメタクリラートを含む。より一層好ましい具体化において、架橋性化合物eはグリシジルメタクリラートである。ラジカル重合可能な官能性およびアミンと反応することが可能な官能性のモル比は、好ましくは、101から110までであり、より一層好ましくは51から15まで、そしてさらにより一層好ましくは31から13までである。固形か、または液状であるにせよ、樹脂モルタル組成物は、ペルオキシドBとして有機または無機のペルオキシドを含む。好ましくは、ペルオキシドBはヒドロペルオキシド、ペルエーテル、ペルエステル、ペルアンヒドリド過無水物およびペルカルボナート、より一層好ましくは、ペルオキシベンゾアート、そして最も好ましくはタートブチルペルオキシベンゾアートから選ばれる。好ましくは、アミンと反応することが可能な化合物bを硬化するのに用いるアミンCは、一級およびまたは二級の脂肪族アミンまたは脂肪族または芳香脂肪族araliphaticのポリアミンである。好ましくは、少なくとも一級脂肪族アミンが、化合物bを硬化させるのに用いられる。より一層好ましくは、化合物bを硬化させるのに、一級脂肪族アミンならびに二級脂肪族アミンを用いる。ポリアミンは、それが好ましくは、少なくとも2つの一級脂肪族アミノ基を保有するという事実によって区別される。それはまた、一級、二級、または三級のキャラクター性質を有する更なるアミノ基を保有することもできる。さらにまた、ポリアミノアミドおよびポリアルキレンオキシドポリアミンまたはアミン付加物、たとえば、アミンエポキシ樹脂付加物またはマンニッヒ塩基のようなものも、適当である。適切な脂肪族および芳香脂肪族のポリアミンの例は、12ジアミノエタン、12ジアミノプロパン、13ジアミノプロパン、14ジアミノブタンおよび高級同族体higherhomologues、ならびに2メチル15ジアミノペンタン、13ジアミノペンタン、224トリメチル16ジアミノヘキサン、244トリメチル16ジアミノヘキサン、1アミノ3アミノメチル355トリメチルシクロヘキサン、22ジメチルl13ジアミノプロパン、13ビスアミノメチルシクロヘキサン、12ジアミノシクロヘキサン、13ビスアミノメチルベンゼン、ビス4アミノシクロヘキシルメタン、ビス4アミノ3メチルシクロヘキシルメタン、3アザペンタン15ジアミン、4アザヘプタン17ジアミン、36ジアザオクタンdiazoctane18ジアミン、38ビスアミノメチルトリシクロ[521026]デカン、3メチル3アザペンタン15ジアミン、少なくとも1種、好ましくは1よりも多くの一級および二級の脂肪族アミノ基を有する線状または分枝の脂肪族アミノ基たとえば、HuntsmanCorporationハンツマンコーポレーションからのJeffamineジェファミンタイプ、好ましくはジェファミンD230、ジェファミンD400、ジェファミンT403のようなものおよび2ブチル2エチルl15ジアミノペンタンである。本発明によれば、樹脂成分Aおよびまたは硬化剤成分Hは、石英クォーツ、ガラス、コランダム、磁器、せっ器、ライトスパーlightspar、重晶石ヘビースパー、石膏、滑石、チョークまたはそれらの混合物からなる群より選ばれる少なくとも1種の無機フィラーを含み、これらのフィラーは、砂、粉末floursまたは成形品の形態において、特に繊維またはスフィア球体の形態にて含まれる。別の具体化において、本発明に従う樹脂組成物は、安定なNオキシルラジカルなインヒビターおよび追加的なジヒドロキシベンゼン化合物を含む。適切なジヒドロキシベンゼン化合物の例は、ヒドロキノン、カテコールおよびレゾルシノールである。本発明のこの具体化では、ペルオキシドおよび脂肪族アミンの添加により、ラジカルな重合を受けることが可能な化合物およびアミンと反応することが可能な化合物を含む樹脂組成物の、硬化速度は、安定なオキシルラジカルおよびジヒドロキシベンゼン化合物の存在において硬化を生じさせることによって調整することができる。安定なオキシルラジカルの、およびジヒドロキシベンゼン化合物の適切な量を選ぶことによって、所望のように硬化速度を調整することができる。この技術における熟練者は、そのような安定なオキシルラジカルおよびジヒドロキシベンゼン化合物の適切な量を、硬化速度の所望の調整効果の達成のために用いられるように定めることができる。好ましいジヒドロキシベンゼン化合物は、12および14ジヒドロキシベンゼン化合物で、そしてそれらの化合物はさらに、随意にベンゼン基上に他の置換基を含む。さらに意外にも、本発明に従う樹脂組成物において安定なオキシルラジカルならびにジヒドロキシベンゼン化合物の存在は、性能を引き出すことでの相乗効果をもたらすことが見出された。好ましい具体化において、樹脂組成物はさらに反応性希釈剤を含む。希釈剤は、例として、その取扱いをより一層簡単にするために、樹脂組成物の粘性の調節のために適用される。さらに、希釈剤が樹脂における反応性部分と反応する基を含む場合、硬化した製品での架橋結合の調節が達成されうる。このような場合、希釈剤は反応性希釈剤と呼ばれる。反応性希釈剤はありとあらゆるそのような反応性基を含むことができるが、それらの基はまた、樹脂において反応性部分と同一であってよい。好ましくは、反応性希釈剤の少なくとも一部分は、ラジカルな共重合が可能である。適切なモノマーの例は、例として、アルケニル芳香族モノマー単量体、たとえば、スチレン、スチレン誘導体およびジビニルベンゼン、メタアクリラート、ビニルエーテルおよびビニルアミドのようなものであり、しかし、熟練者に知られるように熱硬化性樹脂の分野での使用のために他のすべての反応性モノマーを用いることができる。好ましいモノマーは、スチレン、アルファメチルスチレン、クロロスチレン、ビニルトルエン、ジビニルベンゼン、メチルメタクリラート、タートブチルスチレン、タートブチルアクリラート、ブタンジオールジメタクリラートおよびそれらの混合物である。メタアクリラート反応性希釈剤の適切な例は、PEG200ジメタアクリラート、14ブタンジオールジメタアクリラート、13ブタンジオールジメタアクリラート、23ブタンジオールジメタアクリラート、16ヘキサンジオールジメタアクリラートおよびその異性体、ジエチレングリコールジメタアクリラート、トリエチレングリコールジメタアクリラート、グリセロールジメタアクリラート、トリメチロールプロパンジメタアクリラート、ネオペンチルグリコールジメタアクリラート、ジプロピレングリコールジメタアクリラート、トリプロピレングリコールジメタアクリラート、PPG250ジメタアクリラート、トリシクロデカンジメチルオールジメタアクリラート、110デカンジオールジメタアクリラート、テトラエチレングリコールジメタアクリラートおよびトリメチロールプロパントリメタアクリラートである。好ましくは、メタアクリラートが反応性希釈剤として使われる。好ましくは、反応性希釈剤の少なくとも一部分は、アミンと反応することが可能である。より一層好ましくは、反応性希釈剤の少なくとも一部分は、双方ともアミンと反応することが可能であり、ならびにセミIPNが形成されるケースにおいてラジカルな共重合が可能である。樹脂組成物は好ましくは、その保存安定性をさらに改善するために、保存安定剤をさらに含む。好ましくは、保存安定剤は、安定なラジカル、フェノール化合物、ヒドロキノン、カテコールおよびフェノチアジンの群から選ばれる。本発明による樹脂組成物の保存安定性を改善するために用いることができる保存安定剤の適切な例は、例として、2メトキシフェノール、4メトキシフェノール、26ジtブチル4メチルフェノール、26ジtブチルフェノール、246トリメチルフェノール、246トリスジメチルアミノメチルフェノール、44チオビス3メチル6tブチルフェノール、44イソプロピリデンジフェノール、24ジtブチルフェノール、66ジtブチル22メチレンジpクレゾール、ヒドロキノン、2メチルヒドロキノン、2tブチルヒドロキノン、25ジtブチルヒドロキノン、26ジtブチルヒドロキノン、26ジメチルヒドロキノン、235トリメチルヒドロキノン、カテコール、4tブチルカテコール、46ジtブチルカテコール、ベンゾキノン、2356テトラクロロ14ベンゾキノン、メチルベンゾキノン、26ジメチルベンゾキノン、ナフトキノンnapthoquinone、naphthoquinone、1オキシル2266テトラメチルピペリジン、1オキシル2266テトラメチルピペリジン4オールまた、TEMPOLと称される化合物、1オキシル2266テトラメチルピペリジン4オンまた、TEMPONと称される化合物、1オキシル2266テトラメチル4カルボキシルピペリジンまた、4カルボキシTEMPOと称される化合物、1オキシル2255テトラメチルピロリジン、1オキシル2255テトラメチル3カルボキシルピロリジンまた、3カルボキシPROXYLと称される、ガルビノキシル、アルミニウムNニトロソフェニルヒドロキシルアミン、ジエチルヒドロキシルアミン、フェノチアジンおよびまたはこれらの化合物の任意の誘導体または組合せである。モルタル成分の粘性および流動作用flowbehaviorを調節するために、ヒュームドシリカ二酸化ケイ素、重合体のpolymeric肥厚剤thickeningagents、増粘剤、クレイ粘土などのような更なる添加物を、1種または任意のそれらの成分のどちらでも組み込むことができる。このように、本発明は、少なくとも2つの成分、すなわち、上述したように樹脂成分A、およびペルオキシドBと脂肪族アミンCとを含む硬化剤成分Hが含まれる多成分系マルチコンポーネントシステムに関する。別の具体化において、マルチコンポーネントシステムは、上述したような樹脂成分A、ペルオキシドBおよびアミンからなる3成分システムである。ペルオキシドは好ましくは、ペルエステルまたはモノペルカーボナートである。脂肪族アミンは好ましくは、一級およびまたは二級の脂肪族アミンである。本発明の好適な具体化によれば、2つまたはそれよりも多くのチャンバーを含み、それらは互いから分離され、そして樹脂成分Aおよび硬化剤成分H、または樹脂成分Aと硬化剤成分Hの少なくとも1つの過酸化物Bと少なくとも1つのアミンCのそれぞれが、どんな反応でも抑制するように互いから分離されて含まれるカートリッジ、容器、カプセルまたはフィルムバッグ中に、樹脂モルタル組成物は含まれる。本発明はまた、建設目的のための上記に規定した樹脂モルタル組成物の使用に関し、それには、樹脂成分Aを硬化剤成分Hと、または樹脂成分Aおよび硬化剤成分Hの少なくとも1つのペルオキシドBおよび少なくとも1つのアミンCを混合することによってその組成物を硬化することを含む。より一層好ましくは、本発明の樹脂モルタル組成物は、ねじ式threadedアンカーロッド、強化鉄、ねじ式スリーブ、およびスクリューの任意の種類の基材のボアホールにおける固定のために使用され、それには、樹脂成分Aを硬化剤成分Hと、または樹脂成分Aおよび硬化剤成分Hの少なくとも1種のペルオキシドBおよび少なくとも1種のアミンCと混合すること、前記混合物を前記ボアホール中に挿入すること、前記ボアホールにおける前記混合物中に、前記ねじ式アンカーロッド、強化鉄、ねじ式スリーブおよびスクリューを導入すること、および前記混合物を硬化することを含む。ペルオキシドBおよび脂肪族アミンCが樹脂成分A中に別々に混合される場合、好ましくは、その具体化では、使用が、上述したように3つの成分樹脂系で形成され、好ましくは、最初に脂肪族アミンCが樹脂成分Aに加えられ、それにペルオキシドBを加えることが続く。別の具体化において、アミンCおよびペルオキシドBは最初に混ぜられ成分Bが与えられ、そして結果として生じる混合物が本発明に従う樹脂成分A中に混合される。この具体化では、好ましくは使用は上述したように2つ成分系で形成される。本発明に従う樹脂モルタル組成物の硬化は、好ましくは、20から200°Cまでの範囲で、好ましくは20から100°Cまでの範囲で、そして最も好ましくは10から60°Cまでの範囲での温度で生じるいわゆる自然乾燥coldcuring。好ましい具体化において、樹脂モルタル組成物の硬化は、一級脂肪族アミンおよびまたは二級脂肪族アミンを用い、およびペルエステルを用いて生じさせる。本発明の主題はさらに、上記に規定した樹脂モルタル組成物を硬化することによって得られるか、または上記で定めるような使用によって得られる硬化した構造物である。本発明はさらに、建設の、特に化学的アンカーリングの領域のどこかでの、硬化された対象物の使用に関する。本発明を次に、一連の例および比較例によって示す。すべての例は、請求の範囲が及ぼす範囲を支持する。しかしながら、本発明は、例で示すような特定の具体化に制限されない。ゲル化時間混合物のゲル化時間は、このように樹脂成分Aおよび2成分反応樹脂の硬化剤成分Hから得られ、25°Cおよび40°Cでの温度での慣習的な商業上のデバイスゲルタイマーを用いて決定される。この目的のために、成分AおよびHを、試験管にリムの下およそ4cmまで容量によって31の比率で取り入れ、その試験管を25°Cまたは40°Cの温度に維持するDIN16945、DINEINISO9396。ガラスのロッドまたはスピンドルは、1分につき10リフトで、樹脂中で上から下まで動かす。ゲル化時間は、試験管が振動するロッドによって持ち上げられる時間である。ランダムな試験は、ゲル点示差走査熱量測定DSCによって測定されるでの硬化の程度が測定の精度内で一定であることを示した。結合強度硬化した組成物の荷重値loadvaluesを測定するために、ねじ式M12アンカーロッドを用い、それは14mmの直径および72mmの深さを有する具体的なボアホール中に本発明の2成分樹脂モルタルを用いてダウエルで接合される。平均破壊荷重failureloadは、高強度のねじ式アンカーを使用して、狭い閉じ込めnarrowconfinementを中央に有するねじ式アンカーロッドを引き出すことによって定められる。それぞれの場合、3つのねじ式アンカーロッドはその中にてダウエルで接合され、そしてそれらの荷重値を概して、硬化の24時間後に定める。荷重値は、そのようにして得られ、平均値kNとしてもリストされる。異なるボアホール条件およびまたは硬化条件が試験され、下記に示す。結合強度Nmm2は、ねじ式アンカーロッドの接合面によって荷重値を割ることによって荷重値から得られる。樹脂混合物A樹脂調剤物を、193kgのビスフェノールAグリセロラートジメタクリラート化合物、514kgのビスフェノールAジグリシジルエーテル化合物、128kgのブタンジオールジメタクリラートBDDMAインヒビター、および161kgのグリシジルメタクリラート架橋剤を混合することによって調製した。比較の樹脂混合物B架橋剤なし。樹脂調剤物を、193kgのビスフェノールAグリセロラートジメタクリラート、514kgのビスフェノールAジグリシジルエーテル、および289kgのブタンジオールジメタクリラートBDDMAを混合することによって調製した。例12および比較例下の表にリストするように、最終的な調剤物を調製した。結論上記のデータは、以下を示す。本発明の樹脂モルタル組成物は、古典的なエポキシアミンモルタルのような非常に高い結合強度レベルを達成する。本発明の樹脂モルタル組成物は、低温で速く硬化することを示し、そこでは古典的なエポキシアミン系は失敗するか、または非常に遅い。それでも、それらは速い硬化のメタクリラート系より長いゲル時間ワーキング時間を示す。本発明のシステムは、古典的なエポキシアミン系と比較して著しく向上した耐熱性を示す。架橋剤の存在は、かなりの改善を特に低温性能のために提供する。